(57)【要約】      （修正有）【課題】使用済みプラスチックの廃棄問題から派生する海洋汚染、マイクロプラスチック問題の改善に向けた環境に優しく、廃棄時の環境負荷制への基材面での対応と、基材を含めた生産性と低価格性を確保したストローを提供する。【解決手段】口に付けても安心な漂白剤未使用の紙原紙１を中心基材として活用し、この基材上面に植物由来樹脂のポリ乳酸をコーティングしたポリ乳酸コート原紙２−１．２−２を上下に使用し３層構造で張り合わすことでストロー自身の耐水性、強度、低コスト性を実現する。【選択図】図１
2020032015.tif 000002
【特許請求の範囲】
【請求項１】
漂白剤未使用パルプ原紙とストロー本体への水分の侵入を制御し軟化防止する構造と強度向上目的で漂白剤未使用パルプ原紙にポリ乳酸樹脂を押し出しコートした基材とを単独もしくは組み合わせて内外両表層、中間層に使用し、各基材を紙面同士面ででんぷん系接着剤等を使用し張り合わせた多層ハイブリッドストロー。
【請求項２】
漂白剤未使用パルプ原紙両面にポリ乳酸樹脂を押し出し、その原紙スパイラル状に多層に熱接着させたハイブリッドストロー。
【発明の詳細な説明】
【技術分野】
【０００１】
本発明は、現行プラスチック製ストローの対環境性面で不適合な部分を解消する目的より紙を主体とした飲料及び食品用ストローの供給に関する。
【背景技術】
【０００２】
今日、生活様式の変化により使用されるプラスチックの量は膨大なものと成って居り、またプラスチック全体の中でも短時間で消費・使い捨てされるプラスチック類は社会問題化さえして居る。特にストロー等は一部の魚や、クジラの体内に多量に蓄積された様子がマスコミでセンセーショナルに伝えられ、ゴミの海洋投棄の問題よりプラスチック材のマイクロプラスチック化の観点から、周り廻って人体への影響も今日問題視されている。大手のコーヒーチェーン店や航空会社がプラスチックストロー使用禁止を発表するなども有り世界中で着目されている。対応策として金属や硝子製ストローへの移行も再検討されているが、ストローの需要の多くの分野のファーストフードショップでの用途等においてはその場で一回きりの使用で有り、リユースを促す事も含め、金属や硝子製への再移行は不向きと云える。一時期に植物由来樹脂の観点よりポリ乳酸（PLA）材のストローも検討されたが、割れやすい性質と、割れた場合鋭く尖った破片と成る特性やコスト面からも代替得品と成り得なかった。一方紙単体製ストローの検討もされているが紙ストロー自身、強度、腰の強さ、耐水性能等で不十分な性能品と云え、ストロー生産時に使用する接着剤が海外品の一部の物には、酢酸ビニール系の物が使用されており食品衛生法上の安全性に問題も有り全面的な代替品とは成りづらい現状にある。
【先行技術文献】
【特許文献】
【０００３】
【特許文献１】実用新案登録第３２１６６６３号(U3216663)
【特許文献２】特願２００３−５７４４１５
【発明の概要】
【発明が解決しようとする課題】
【０００４】
本発明が解決しようとする課題は、従来のプラスチック製ストローの利便性、コスト面の低価格性の追求と別途の面では、環境対応面でのマイクロプラスチック化対応問題等にある。
【課題を解決するための手段】
【０００５】
本発明は漂白剤未使用パルプ原紙にポリ乳酸樹脂を押し出しラミネートした２枚の基材を内外両表層に使用し、中間材に漂白剤未使用パルプ原紙を使用した、３枚からなる各基材を張り合わせた紙基材とポリ乳酸樹脂で構成された多層構造ハイブリッド基材仕様のストローでストロー表面の内外面又は内面のみ、外面のみにポリ乳酸面を有する形状となす物である。その事により、ストロー本体への水分の侵入を制御し軟化防止する構造と強度向上目的で、中間材とデンプン系等の接着剤で紙面同士が張り合わされた多層構造体からなるハイブリッドストローで問題の解決を図る。
別案として、漂白剤未使用パルプ原紙の表裏両表面にポリ乳酸樹脂を押し出し、その原紙を細幅にスリットしスパイラル状に多層に熱接着させたハイブリッドストローとする。
【発明の効果】
【０００６】
本発明品は紙と紙にポリ乳酸をコートした２種類の基材を使い、スパイラル状に接着巻き上げられた多層のストロー状の紙管であり、中間層の紙単体基材と内外面の２層のポリ乳酸押し出しラミネート紙の基材裏面が紙同士と成る事により、食品用途に安全なデンプン系接着剤でより強く張り合わせる事も可能と成り、最終的なストロー状の製品は水の接する最内面と、最外面にポリ乳酸押し出しラミネート面が露出する構造体となる。本発明ストローは水分の多い飲料他の食品に使用されても、ポリ乳酸押し出しラミネート面が紙への水分の浸み込み防ぐと共に、ポリ乳酸の硬い表面性能はストローとしての適度の折り曲げ強度となる。本考案品はストローの生産性としても従来の紙管製造工程同仕様で可能と成る点から、高い加工性より、コスト品質的にも優位性が有り、当然、ゴミとしての拡散投棄を望むものではないが、もし廃棄されても紙と共に自然界で分解される生分解素材からなりマイクロプラスチック問題となる事は無いハイブリッドストローと云える。
【図面の簡単な説明】
【０００７】
【図１】ストロー用基材断面図
【図２】ストロー断面図
【図３】別案ストロー用基材断面図
【図４】ストロー生産説明図
【発明を実施するための形態】
【０００８】
本考案の紙主体のハイブリッドストローＳは、主素材として食品安全性の面より漂白剤未使用のバージンパルプ原紙を使用する事に有る。漂白剤未使用バージンパルプ原紙を漂白剤未使用原紙１とし、その漂白剤未使用原紙の表面にポリ乳酸材を押し出しコートして出来たポリ乳酸コート原紙を２とした基材２枚、以上２種類３枚の基材を用意する。これらを適正幅にスリットして、狙いとするストローの内径と同様の太さの巻き付け加工用金属棒にまずポリ乳酸コート原紙２を、ポリ乳酸コート面Pを内側、紙面を外面にスパイラル状にデンプン系接着剤を表面に塗布しながら巻き付け１層目とする。次工程でその上から漂白剤未使用原紙１をスパイラル状にデンプン系等の接着剤でポリ乳酸コート原紙２の上面となった紙面部に張り合わせ２層目とする。更にその上から２層目漂白剤未使用原紙１の面と紙面同士が接する様に１層目と同仕様からなるポリ乳酸コート原紙２を、ポリ乳酸コート面Pを外面で、同じくデンプン系接着剤でスパイラル状に連続的に巻き付け３層目とする。以上の様な生産工程によって細い管状の紙管の外面、内面にそれぞれ表面がポリ乳酸コート面Pと成る構成で、中間層と成る漂白剤未使用原紙１を中心に原紙２・原紙１・原紙２の順で張り合わされた３層からなるスパイラル巻き上げの連続に繋がったストロー状の紙管を作り上げる。これはポリ乳酸同士やポリ乳酸面と紙面が食品用途に安全なデンプン系等の接着剤では使用に耐える強度では接着出来ない事より本考案の基材の順番の組み合わせ構成を特徴とするものとした。
別案として、漂白剤未使用原紙１の両面にポリ乳酸コートを行ったものをポリ乳酸両面コート原紙３として両面ポリ乳酸コート原紙３同士を加熱接着させながら２層又は３層の多層スパイラル巻を行い、ストローを造る方法も発明した。ポリ乳酸は１７０度から２４０度の温度域で軟化する事を活用し、ストローに加工するスパイラル巻工程に両面ポリ乳酸コート原紙Cの両面を加熱しながら張り合わせを行いストロー化させる方法を作った本発明のハイブリッドストローSとする。
【０００９】
以下図面によって説明致します。
図１はハイブリッドストローSの基材断面図で、漂白剤未使用原紙１は、５〜２０ｇ／ｍ２の肉厚の対食品使用に安全な漂白剤未使用パルプ原紙を使用する。漂白剤未使用原紙１にポリ乳酸をコートしたポリ乳酸コート原紙が２−１、２−２で、漂白剤未使用原紙１を中間に上下２枚のポリ乳酸コート原紙２−１，２−２の計３枚から成り、各原紙は接着剤Ｖ−１、Ｖ−２で順に張り合わされた事を表している。ポリ乳酸コート原紙２はこの漂白剤未使用原紙１の原紙表面に別工程でポリ乳酸を１０〜５０ミクロン押し出しラミネートした物を示している。表面はポリ乳酸コートP面でこの断面図で示される様に３枚のスリットされた基材は中間層の漂白剤未使用原紙１を中間に上下に巻かれる２枚のポリ乳酸コート原紙２との３基材が互いに紙面同士でより強く張り合わされたＶ−１，Ｖ−２形態で接着巻き上げされている。ストロー内外の両表面にコートされたポリ乳酸層が共にストローの表面層と成り、強度と吸水防止性を有する構造と成ることを目的としている
【００１０】
図２は本発明のハイブリッドストローＳのストロー断面図を示して居る。ハイブリッドストローＳの外層はポリ乳酸コート原紙２が使用され外面がポリ乳酸P面と成っている。中間層が漂白剤未使用原紙１で両面を各２原紙と接着剤Ｖで張り合わされている。３層目の内層もポリ乳酸コート原紙２が使用され内側にポリ乳酸P面が来る様に接着剤Ｖ−１，Ｖ−２で巻かれている。ハイブリッドストローＳは内外側共にポリ乳酸Pの押し出しラミネート面と成って居ることより、ポリ乳酸面が飲料水中に浸かっても吸水軟化を阻止する役割と成る。本発明のストローは一般飲料を使用目的で生産する物で４〜１０ｍｍ
径の製品位を目指しており、使用する各原紙は前もって長尺原反を後工程のスパイラル巻き付けに適した１０〜３０ｍｍ幅にスリットするものである。
【００１１】
図３は別案ストロー用基材断面図で漂白剤未使用原紙１の両面にポリ乳酸をコーティングしたポリ乳酸両面コート品３を多層で接着剤の代わりにポリ乳酸コート面Ｐ同士を加熱接着しながらスパイラル巻きした物の断面を表している。
【００１２】
図4は本発明のストロー生産説明図で上記３基材を巻き付け製品化する生産場面図である。７の巻き付け用金属棒に１のポリ乳酸コート原紙Ｂを図４の４の様に内面にポリ乳酸コ―トP面が来るように巻き付け、上から漂白剤未使用原紙Ａを５の様にデンプン系の接着剤Ｖ等を使用して接着させながら巻き付ける。更に上からポリ乳酸コ―ト原紙2をポリ乳酸コ―ト面が外面に来るよう６の様に接着材を用いて巻き付けを行い３層構造のストロー状の細い長尺紙管を作る。４，５，６は共に１０〜３ｍｍ幅にスリットされた長尺ロール形状原紙である。８はこの様に巻き付けられた３層の細い長尺紙管を表している。本考案はポリ乳酸が対食品的に安全な接着剤では張り合わせ強度が出ない事よりこの様な３層構造としている方法と、別案でポリ乳酸両面コート品3のポリ乳酸面同士を１８０度から２４０度の温度域で加熱接着させる方法の両案を考案した。
【産業上の利用可能性】
【００１３】
本発明はゴミの海洋投棄から発生するプラスチック製使い捨て用ストローのマイクロプラスチック化を含む
環境汚染問題解決の一助と成る技術製品で、紙と生分解素材の複合体からなる本発明品は環境に優しいストローと云え、製造方法も従来技術と近く簡易で量産化も容易で用途として要求される低コスト性と共に、拡大するファーストフード業界に適した基材と云えるのではないか。
【符号の説明】
【００１４】
１        漂白剤未使用原紙
２        ポリ乳酸コート原紙
２−１    ポリ乳酸コート原紙
２−２    ポリ乳酸コート原紙
P          ポリ乳酸コ―ト面
３        ポリ乳酸両面コート
Ｖ        接着剤
Ｖ−１    接着剤-1
Ｖ−２    接着剤-2
４        ２のスリット長尺ロール品
５        1のスリット長尺ロール品
６        ２のスリット長尺ロール品
７        巻き付け用金属棒
８        ３層長尺紙管
【図１】
2020032015.tif 000003
【図２】
2020032015.tif 000004
【図３】
2020032015.tif 000005
【図４】
2020032015.tif 000006